(57)【要約】【課題】発光性有機化合物全体に対するドーパント材料の濃度を大きくした場合にも、濃度消光の影響が小さく、有機ＥＬ素子として用いたときに十分な発光効率を得ることができる有機ＥＬ素子用化合物及びこの化合物を用いた有機ＥＬ素子を提供すること【解決手段】  下記一般式（１）で表される有機ＥＬ素子用化合物。2008013675.tif 000028［式（１）中、Ｒ１〜Ｒ２３（これらを一般にＲｎ基と表す。）は、それぞれ独立に、水素原子であり、Ｒ１０及びＲ１１の組、Ｒ１２及びＲ１３の組、Ｒ１３及びＲ１４の組、Ｒ１４及びＲ１５の組は、それぞれ一緒になって２価の基を形成していてもよく、Ｒ１及びＲ２の組、Ｒ３及びＲ４の組、及び、Ｒ５及びＲ６の組のうち、少なくとも２つの組を構成するＲｎ基は、それぞれ独立に、置換基を有していてもよいアリール基等である。］【選択図】なし【特許請求の範囲】
【請求項１】
下記一般式（１）で表される有機ＥＬ素子用化合物。
【化１】
2008013675.tif 000027
［式（１）中、Ｒ１、Ｒ２、Ｒ３、Ｒ４、Ｒ５、Ｒ６、Ｒ１０、Ｒ１１、Ｒ１２、Ｒ１３、Ｒ１４、Ｒ１５、Ｒ２０、Ｒ２１、Ｒ２２及びＲ２３（これらを一般にＲｎ基と表す。ｎ＝１〜６，１０〜１５，２０〜２３）は、それぞれ独立に、水素原子、置換基を有していてもよいアルキル基、置換基を有していてもよいアリール基、置換基を有していてもよいアラルキル基、置換基を有していてもよいアルコキシ基、置換基を有していてもよいアリールオキシ基、又は、置換基を有していてもよい複素環基を示す。
但し、Ｒ１０及びＲ１１の組、Ｒ１２及びＲ１３の組、Ｒ１３及びＲ１４の組、Ｒ１４及びＲ１５の組は、それぞれ一緒になって２価の基を形成していてもよい。
また、Ｒ１及びＲ２の組、Ｒ３及びＲ４の組、及び、Ｒ５及びＲ６の組のうち、少なくとも２つの組を構成するＲｎ基（ｎ＝１〜６）は、それぞれ独立に、置換基を有していてもよいアルキル基、置換基を有していてもよいアリール基、置換基を有していてもよいアラルキル基、置換基を有していてもよいアルコキシ基、置換基を有していてもよいアリールオキシ基、又は、置換基を有していてもよい複素環基である。］
【請求項２】
Ｒ１２、Ｒ１３、Ｒ１４及びＲ１５は、全て水素原子である、請求項１記載の有機ＥＬ素子用化合物。
【請求項３】
Ｒ１２及びＲ１３の組、Ｒ１３及びＲ１４の組、Ｒ１４及びＲ１５の組、のいずれか１つの組においてＲｎ基（ｎ＝１２〜１５）が一緒になって−ＣＨ＝ＣＨ−ＣＨ＝ＣＨ−基（但し、この基は置換基を有していてもよい。）を形成しており、−ＣＨ＝ＣＨ−ＣＨ＝ＣＨ−基を形成していないＲｎ基（ｎ＝１２〜１５）は全て水素原子である、請求項１記載の有機ＥＬ素子用化合物。
【請求項４】
Ｒ１０及びＲ１１は、それぞれ独立に、水素原子、置換基を有していてもよいアルキル基、置換基を有していてもよいアリール基、又は、Ｒ１０及びＲ１１が一緒になって形成された−ＣＨ＝ＣＨ−ＣＨ＝ＣＨ−基（但し、この基は置換基を有していてもよい。）である、請求項１〜３のいずれか１項に記載の有機ＥＬ素子用化合物。
【請求項５】
Ｒ２０、Ｒ２１、Ｒ２２及びＲ２３は、全て水素原子である、請求項１〜４のいずれか１項に記載の有機ＥＬ素子用化合物。
【請求項６】
Ｒ１、Ｒ２、Ｒ３、Ｒ４、Ｒ５及びＲ６は、それぞれ独立に、水素原子又は置換基を有していてもよいアリール基であり、
該アリール基は、置換基を有していてもよいフェニル基、置換基を有していてもよいビフェニル基、置換基を有していてもよいターフェニル基、又は、置換基を有していてもよいＮ，Ｎ−ジフェニルアミノフェニル基である、請求項１〜５のいずれか１項に記載の有機ＥＬ素子用化合物。
【請求項７】
Ｒ１、Ｒ２、Ｒ３及びＲ４は、置換基を有していてもよいアリール基であり、
該アリール基は、置換基を有していてもよいフェニル基、置換基を有していてもよいビフェニル基、置換基を有していてもよいターフェニル基、又は、置換基を有していてもよいＮ，Ｎ−ジフェニルアミノフェニル基である、請求項１〜６のいずれか１項に記載の有機ＥＬ素子用化合物。
【請求項８】
Ｒ１０及びＲ１１は、水素原子、又は、Ｒ１０及びＲ１１が一緒になって形成された−ＣＨ＝ＣＨ−ＣＨ＝ＣＨ−基（但し、この基は置換基を有していてもよい。）である、請求項１〜７のいずれか１項に記載の有機ＥＬ素子用化合物。
【請求項９】
Ｒ５及びＲ６は、いずれも水素原子である、請求項１〜８のいずれか１項に記載の有機ＥＬ素子用化合物。
【請求項１０】
互いに対向して配置されている２つの電極間に、１又は２以上の有機層を備える有機ＥＬ素子であって、
前記有機層のうち少なくとも１層は、請求項１〜９のいずれか１項に記載の有機ＥＬ素子用化合物を含む、有機ＥＬ素子。
【発明の詳細な説明】
【技術分野】
【０００１】
本発明は、有機ＥＬ素子用化合物及び有機ＥＬ素子に関する。
【背景技術】
【０００２】
有機ＥＬディスプレイ等の表示装置に用いられる有機ＥＬ素子は、例えば、ホール注入電極（陽極）と電子注入電極（陰極）との間に、発光性有機材料を含む発光層等の有機層を備えるものであり、この発光性有機化合物に上記電極から電界を印加することにより励起・発光させる素子である。
【０００３】
有機ＥＬの発光性有機化合物は、それ自身の発光能力は低いが、成膜性が高く、発光能力の高い他のものを混合して用いる材料（ホスト材料）と、それ自身は発光能力が高いが、単独では成膜できない発光材料（ドーパント材料）とを組み合わせて用いることが多い。そして、このような場合には、有機ＥＬ素子の発光効率は発光性有機化合物全体に対するドーパント材料の濃度に依存し、一般に、ドーパント材料の濃度が大きいほど発光効率は向上する。
【０００４】
ドーパント材料としては、多環芳香族炭化水素、例えば、ベンゾ［ａ］ペンタセン誘導体が知られている（例えば、特許文献１参照）。
【特許文献１】特開２００３−３０２６６７号公報
【発明の開示】
【発明が解決しようとする課題】
【０００５】
しかしながら、従来のベンゾ［ａ］ペンタセン誘導体をドーパント材料として用いた場合には、発光性有機化合物全体に対するドーパント材料の濃度を大きく（例えば質量濃度４％以上）すると、濃度消光の影響が大きくなる。このため、有機ＥＬ素子として用いたときに十分な発光効率を得ることができないという問題があった。
【０００６】
そこで、本発明は上記事情に鑑みてなされたものであり、発光性有機化合物全体に対するドーパント材料の濃度を大きく（例えば質量濃度４％以上）した場合にも、濃度消光の影響が小さく、有機ＥＬ素子として用いたときに十分な発光効率を得ることができる有機ＥＬ素子用化合物及びこの化合物を用いた有機ＥＬ素子を提供することを目的とする。
【課題を解決するための手段】
【０００７】
本発明者らは、鋭意研究を重ねた結果、下記一般式（１）で表される化合物（ベンゾ［ａ］ペンタセン誘導体）を有機ＥＬ素子に用いることにより、上記目的を達成できることを見出した。
【０００８】
【化１】
2008013675.tif 000002
【０００９】
ここで、式（１）中、Ｒ１、Ｒ２、Ｒ３、Ｒ４、Ｒ５、Ｒ６、Ｒ１０、Ｒ１１、Ｒ１２、Ｒ１３、Ｒ１４、Ｒ１５、Ｒ２０、Ｒ２１、Ｒ２２及びＲ２３（これらを一般にＲｎ基と表す。ｎ＝１〜６，１０〜１５，２０〜２３）は、それぞれ独立に、水素原子、置換基を有していてもよいアルキル基、置換基を有していてもよいアリール基、置換基を有していてもよいアラルキル基、置換基を有していてもよいアルコキシ基、置換基を有していてもよいアリールオキシ基、又は、置換基を有していてもよい複素環基を示す。
【００１０】
但し、Ｒ１０及びＲ１１の組、Ｒ１２及びＲ１３の組、Ｒ１３及びＲ１４の組、Ｒ１４及びＲ１５の組は、それぞれ一緒になって２価の基を形成していてもよい。
【００１１】
また、Ｒ１及びＲ２の組、Ｒ３及びＲ４の組、及び、Ｒ５及びＲ６の組のうち、少なくとも２つの組を構成するＲｎ基（ｎ＝１〜６）は、それぞれ独立に、置換基を有していてもよいアルキル基、置換基を有していてもよいアリール基、置換基を有していてもよいアラルキル基、置換基を有していてもよいアルコキシ基、置換基を有していてもよいアリールオキシ基、又は、置換基を有していてもよい複素環基である。
【００１２】
このような有機ＥＬ素子用化合物をドーパント材料として用いた場合には、発光性有機化合物全体に対するドーパント材料の濃度を大きくしても、濃度消光の影響が小さく、有機ＥＬ素子として用いたときに十分な発光効率を得ることができる。このような効果の生じる理由は必ずしも明らかでないが、一般式（１）で表される化合物がＲ１、Ｒ２、Ｒ３、Ｒ４、Ｒ５及びＲ６として上記所定の基を有する点に少なくとも起因するものと考えられる。
【００１３】
有機ＥＬ素子の発光効率の更なる向上の観点から、本発明の有機ＥＬ素子用化合物は、上記式（１）中、Ｒ１２、Ｒ１３、Ｒ１４及びＲ１５が、全て水素原子であることが好ましい。
【００１４】
また、同様の観点から、本発明の有機ＥＬ素子用化合物は、上記式（１）中、Ｒ１２及びＲ１３の組、Ｒ１３及びＲ１４の組、Ｒ１４及びＲ１５の組、のいずれか１つの組においてＲｎ基（ｎ＝１２〜１５）が一緒になって−ＣＨ＝ＣＨ−ＣＨ＝ＣＨ−基（但し、この基は置換基を有していてもよい。）を形成しており、−ＣＨ＝ＣＨ−ＣＨ＝ＣＨ−基を形成していないＲｎ基（ｎ＝１２〜１５）は全て水素原子であることが好ましい。
【００１５】
また、本発明の有機ＥＬ素子用化合物は、上記式（１）中、Ｒ１０及びＲ１１が、それぞれ独立に、水素原子、置換基を有していてもよいアルキル基、置換基を有していてもよいアリール基、又は、Ｒ１０及びＲ１１が一緒になって形成された−ＣＨ＝ＣＨ−ＣＨ＝ＣＨ−基（但し、この基は置換基を有していてもよい。）であることが好ましく、Ｒ１０及びＲ１１が、水素原子、又は、Ｒ１０及びＲ１１が一緒になって形成された−ＣＨ＝ＣＨ−ＣＨ＝ＣＨ−基（但し、この基は置換基を有していてもよい。）であることがより好ましい。このような化合物は、合成が容易である点で優れている。
【００１６】
また、本発明の有機ＥＬ素子用化合物は、上記式（１）中、Ｒ２０、Ｒ２１、Ｒ２２及びＲ２３が、全て水素原子であることが好ましい。このような化合物は、合成が容易である点で優れている。
【００１７】
また、本発明の有機ＥＬ素子用化合物は、上記式（１）中、Ｒ１、Ｒ２、Ｒ３、Ｒ４、Ｒ５及びＲ６が、それぞれ独立に、水素原子又は置換基を有していてもよいアリール基であり、該アリール基は、置換基を有していてもよいフェニル基、置換基を有していてもよいビフェニル基、置換基を有していてもよいターフェニル基、又は、置換基を有していてもよいＮ，Ｎ−ジフェニルアミノフェニル基であることが好ましい。このような化合物は
、合成が容易であり、蛍光特性に優れている。
【００１８】
また、本発明の有機ＥＬ素子用化合物は、上記式（１）中、Ｒ１、Ｒ２、Ｒ３及びＲ４が、置換基を有していてもよいアリール基であり、該アリール基は、置換基を有していてもよいフェニル基、置換基を有していてもよいビフェニル基、置換基を有していてもよいターフェニル基、又は、置換基を有していてもよいＮ，Ｎ−ジフェニルアミノフェニル基であることがより好ましい。このような化合物は、このような化合物は、合成が容易であり、蛍光特性に優れている。
【００１９】
また、本発明の有機ＥＬ素子用化合物は、上記式（１）中、Ｒ５及びＲ６が、いずれも水素原子であることが好ましい。このような化合物は、合成が容易である点で優れている。
【００２０】
本発明の有機ＥＬ素子は、互いに対向して配置されている２つの電極間に、１又は２以上の有機層を備える有機ＥＬ素子であって、この有機層のうち少なくとも１層は、上述した有機ＥＬ素子用化合物を含む。これにより、十分な発光効率を得ることができる有機ＥＬ素子を提供することが可能となる。
【発明の効果】
【００２１】
本発明によれば、発光性有機化合物全体に対するドーパント材料の濃度を大きく（例えば質量濃度４％以上）した場合にも、濃度消光の影響が小さく、有機ＥＬ素子として用いたときに十分な発光効率を得ることができる有機ＥＬ素子用化合物及びこの化合物を用いた有機ＥＬ素子を提供することができる。
【発明を実施するための最良の形態】
【００２２】
以下、場合により図面を参照しつつ、本発明の好適な実施形態について詳細に説明するが、本発明は下記実施形態に限定されるものではない。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２３】
（有機ＥＬ素子用化合物）
本発明の好適な実施形態に係る有機ＥＬ素子に用いられる化合物（有機ＥＬ素子用化合物）は、上述の一般式（１）で表されるベンゾ［ａ］ペンタセン誘導体（以下、場合により「化合物（１）」という。）である。
【００２４】
一般式（１）中、Ｒｎ基（ｎ＝１〜６，１０〜１５，２０〜２３）において「置換基を有していてもよいアルキル基」の「アルキル基」部分は、直鎖状であっても分岐状であってもよく、その炭素数は１〜１２がよく、１〜６がより好ましく、１〜３が更に好ましい。好適なアルキル基としてはメチル基、エチル基、プロピル基が挙げられ、特にメチル基が好ましい。なお、これらの「アルキル基」は、メトキシ基、エトキシ基などの置換基によって置換されていてもよいが、置換基を有しないアルキル基も好適である。
【００２５】
Ｒｎ基（ｎ＝１〜６，１０〜１５，２０〜２３）はまた、「置換基を有していてもよいアリール基」であってもよい。この「アリール基」部分の具体例としては、以下の化学式（ｉ−１）〜（ｉ−１７）で表される基が挙げられる。なお、これらの基は、さらにメチル基、エチル基、メトキシ基、シクロヘキシル基等の置換基によって置換されていてもよい。
【００２６】
【化２】
2008013675.tif 000003
【００２７】
Ｒｎ基（ｎ＝１〜６，１０〜１５，２０〜２３）はまた、「置換基を有していてもよいアラルキル基」であってもよい。この「アラルキル基」部分の具体例としては、ベンジル基、ナフチルメチル基が挙げられる。これらの基は、さらにメチル基、エチル基、メトキシ基、シクロヘキシル基等の置換基によって置換されていてもよい。
【００２８】
Ｒｎ基（ｎ＝１〜６，１０〜１５，２０〜２３）はまた、「置換基を有していてもよいアルコキシ基」であってもよい。この「アルコキシ基」部分の具体例としては、メトキシ基、エトキシ基、プロピルオキシ基、ｔｅｒｔ−ブトキシ基が挙げられる。なお、これらの基は、メトキシ基、エトキシ基などの置換基によって置換されていてもよいが、置換基を有しないアルコキシ基も好適である。
【００２９】
Ｒｎ基（ｎ＝１〜６，１０〜１５，２０〜２３）はまた、「置換基を有していてもよいアリールオキシ基」であってもよい。この「アリールオキシ基」部分の具体例としては、フェノキシ基、ナフチルオキシ基が挙げられる。これらの基は、さらにメチル基、エチル基、メトキシ基、シクロヘキシル基等の置換基によって置換されていてもよい。
【００３０】
Ｒｎ基（ｎ＝１〜６，１０〜１５，２０〜２３）はまた、「置換基を有していてもよい複素環基」であってもよい。この「複素環基」部分の具体例としては、以下の化学式（ｉｉ−１）〜（ｉｉ−８）で表される基が挙げられる。これらの基は、さらにメチル基、エチル基、メトキシ基、シクロヘキシル基、ピリジル基等の置換基によって置換されていてもよい。
【００３１】
【化３】
2008013675.tif 000004
【００３２】
上述した、Ｒ１０及びＲ１１の組、Ｒ１２及びＲ１３の組、Ｒ１３及びＲ１４の組、Ｒ１４及びＲ１５の組が、それぞれ一緒になって形成される２価の基としては、以下の化学式（ｉｉｉ−１）〜（ｉｉｉ−５）で表される基が挙げられるが、この中で、化学式（ｉｉｉ−１）で表される基（この基は、上述した「−ＣＨ＝ＣＨ−ＣＨ＝ＣＨ−基」と同一の基を示す。）が好ましい。なお、式中、破線で表されている部分は、共役状態にあることを示す。これらの２価の基は、上述した置換基を有していてもよいアルキル基、置換基を有していてもよいアリール基、置換基を有していてもよいアラルキル基、置換基を有していてもよいアルコキシ基、置換基を有していてもよいアリールオキシ基、置換基を有していてもよい複素環基によって置換されていてもよく、置換されていないことが好ましい。
【００３３】
【化４】
2008013675.tif 000005
【００３４】
また、上述したように、Ｒ１及びＲ２の組、Ｒ３及びＲ４の組、及び、Ｒ５及びＲ６の組のうち、少なくとも２つの組を構成するＲｎ基（ｎ＝１〜６）は、それぞれ独立に、置換基を有していてもよいアルキル基、置換基を有していてもよいアリール基、置換基を有していてもよいアラルキル基、置換基を有していてもよいアルコキシ基、置換基を有していてもよいアリールオキシ基、又は、置換基を有していてもよい複素環基である。これらの基としては、上述したＲｎ基（ｎ＝１〜６，１０〜１５，２０〜２３）の場合と同様なものが具体例として挙げられる。
【００３５】
上述の「置換基を有していてもよいビフェニル基」の「ビフェニル基」部分としては、４−ビフェニル基が好ましく、「置換基を有していてもよいターフェニル基」の「ターフェニル基」部分としては、上記化学式（ｉ−６）で表される基が好ましく、「置換基を有していてもよいＮ，Ｎ−ジフェニルアミノフェニル基」の「Ｎ，Ｎ−ジフェニルアミノフェニル基」部分としては、Ｎ，Ｎ−ジフェニル−４−アミノフェニル基が好ましい。
【００３６】
また、上述の「置換基を有していてもよいフェニル基」、「置換基を有していてもよい
ビフェニル基」、「置換基を有していてもよいターフェニル基」、又は、「置換基を有していてもよいＮ，Ｎ−ジフェニルアミノフェニル基」の「置換基」部分としては、メチル基、エチル基、メトキシ基、シクロヘキシル基が好ましい。
【００３７】
次に、化合物（１）の製造方法を、下記化合物（１ａ）を例にとって説明する。
【００３８】
下記一般式（ａ）で表されるフラン誘導体と、下記一般式（ｂ）で表されるキノン誘導体を三臭化ホウ素存在下、反応させることにより、下記一般式（ｃ）で表される化合物を得る。これに、アリールリチウム（ｄ１）及び（ｄ２）を作用させることで、下記一般式（ｅ）で表される化合物を得、これに二塩化スズを作用させることにより、化合物（１ａ）が得られる。なお、下記の反応式で表される製造方法では、Ａｒ３とＡｒ４とが異なる基となるが、同一のアリールリチウムを用いることにより、Ａｒ３とＡｒ４とを同一の基とすることもできる。
【００３９】
【化５】
2008013675.tif 000006
【００４０】
ここで、Ｒｎ基（ｎ＝５，６，１０〜１５，２０〜２３）を導入するには、予めこのような基を備える化合物を原料として使用するか、Ｒｎ基（ｎ＝５，６，１０〜１５，２０〜２３）を有しない化合物を合成した後に、公知の反応によってこれらの基を導入する。例えば、出発原料として上記一般式（ａ）で表されるフラン誘導体に代えて、下記一般式（ｆ）で表されるフラン誘導体を用いることにより、Ｒｎ基（ｎ＝１０，１１）として、Ｒ１０とＲ１１が一緒になって形成された−ＣＨ＝ＣＨ−ＣＨ＝ＣＨ−基が導入された、下記一般式（１ｂ）で表される化合物が得られる。
【００４１】
【化６】
2008013675.tif 000007
【００４２】
【化７】
2008013675.tif 000008
【００４３】
本発明の有機ＥＬ素子用化合物の好適な具体例としては、下記式（Ｉ−１）〜（Ｉ−８０）、（ＩＩ−１）〜（ＩＩ−６４）、（ＩＩＩ−１）〜（ＩＩＩ−１６）、（ＩＶ−１）〜（ＩＶ−１６）で表される化合物が挙げられる。
【００４４】
【化８】
2008013675.tif 000009
【００４５】
【化９】
2008013675.tif 000010
【００４６】
【化１０】
2008013675.tif 000011
【００４７】
【化１１】
2008013675.tif 000012
【００４８】
【化１２】
2008013675.tif 000013
【００４９】
【化１３】
2008013675.tif 000014
【００５０】
【化１４】
2008013675.tif 000015
【００５１】
【化１５】
2008013675.tif 000016
【００５２】
【化１６】
2008013675.tif 000017
【００５３】
【化１７】
2008013675.tif 000018
【００５４】
【化１８】
2008013675.tif 000019
【００５５】
（有機ＥＬ素子）
図１は、本発明に係る有機ＥＬ素子の第１実施形態を示す模式断面図である。図１に示す有機ＥＬ素子１００は、互いに対向して配置されている２つの電極（第１の電極１及び第２の電極２）により、発光層１０が挟持された構造を有している。
【００５６】
図２は、本発明に係る有機ＥＬ素子の第２実施形態を示す模式断面図である。図２に示す有機ＥＬ素子２００は、互いに対向して配置されている２つの電極（第１の電極１及び第２の電極２）により、ホール注入層１４、ホール輸送層１１、発光層１０及び電子注入輸送層１３が挟持された構造を有している。ホール注入層１４、ホール輸送層１１、発光
層１０及び電子注入輸送層１３はいずれも有機層であり、第１の電極１側からこの順に積層されている。なお、電子注入輸送層１３は無機層（金属層、金属化合物層等）とすることもできる（以下同様）。
【００５７】
図３は、本発明に係る有機ＥＬ素子の第３実施形態を示す模式断面図である。図３に示す有機ＥＬ素子３００は、図２における有機ＥＬ素子２００の発光層１０が、第１の発光層１０ａと、第２発光層１０ｂとに置き換わった構造を有している。
【００５８】
なお、第１〜第３実施形態において第１の電極１は基板４上に形成されているが、基板４側からの積層の順番を逆にしてもよい。つまり、第２実施形態の有機ＥＬ素子の場合は、基板４側から第２の電極２、電子注入輸送層１３、発光層１０、ホール輸送層１１、ホール注入層１４、第１の電極１の順で積層されてもよい。
【００５９】
また、本発明の有機ＥＬ素子用化合物は、上述したどの有機層に含まれていてもよいが、発光層に含まれていることが好ましい。
【００６０】
上記実施形態においては、第１の電極１及び第２の電極２がそれぞれホール注入電極（陽極）及び電子注入電極（陰極）として機能し、電源Ｐによる電界の印加により、第１の電極１からホール（正孔）が注入されるとともに、第２の電極２から電子が注入され、これらの再結合に基づいて発光層中の有機ＥＬ素子用化合物が発光する。
【００６１】
また、発光層１０、電子注入輸送層１３、ホール注入層１４及びホール輸送層１１の好適な厚さは、いずれも５〜２００ｎｍである。
【００６２】
（基板）
基板４としては、従来の有機ＥＬ素子が備えているものであれば、特に限定されることなく用いることができ、ガラス、石英等の非晶質基板、Ｓｉ、ＧａＡｓ、ＺｎＳｅ、ＺｎＳ、ＧａＰ、ＩｎＰ等の結晶基板、Ｍｏ、Ａｌ、Ｐｔ、Ｉｒ、Ａｕ、Ｐｄ、ＳＵＳ等の金属基板等を用いることができる。また、結晶質又は非晶質のセラミック、金属、有機物等の薄膜を所定基板上に形成したものを用いてもよい。
【００６３】
基板４の側を光取出し側とする場合には、基板４としてガラスや石英等の透明基板を用いることが好ましく、特に、安価なガラスの透明基板を用いることが好ましい。透明基板には、発色光の調整のために、色フィルター膜や蛍光物質を含む色変換膜、あるいは誘電体反射膜等を設けてもよい。
【００６４】
（第１の電極）
第１の電極１はホール注入電極（陽極）として機能する。そのため、第１の電極１の材料としては、従来の有機ＥＬ素子が備えているものであれば、特に限定されることなく用いられるが、その第１の電極１に隣接する層に効率よく且つ均一に電界を印可できる材料が好ましい。
【００６５】
また、基板４の側を光取り出し側とする場合、有機ＥＬ素子の発光波長領域である波長４００〜７００ｎｍにおける透過率、特にＲＧＢ各色の波長における第１の電極１の透過率は、５０％以上であることが好ましく、８０％以上であることがより好ましく、９０％以上であることが更に好ましい。第１の電極１の透過率が５０％未満であると、発光層１０からの発光が減衰されて画像表示に必要な輝度が得られにくくなる。
【００６６】
光透過率の比較的高い第１の電極１は、各種酸化物で構成される透明導電膜を用いて構成することができる。かかる材料としては、酸化インジウム（Ｉｎ２Ｏ３）、酸化スズ（
ＳｎＯ２）、酸化亜鉛（ＺｎＯ）、錫ドープ酸化インジウム（ＩＴＯ）、亜鉛ドープ酸化インジウム（ＩＺＯ）等が好ましく、中でも、ＩＴＯは、面内の比抵抗が均一な薄膜を容易に得ることができる点で特に好ましい。
【００６７】
第１の電極１の膜厚は、上述の光透過率を考慮して決定することが好ましい。例えば酸化物透明導電膜を用いる場合、その膜厚は、好ましくは１０〜５００ｎｍ、より好ましくは３０〜３００ｎｍであることが好ましい。第１の電極１の膜厚が５００ｎｍを超えると、光透過率が不充分となると共に、基板４からの第１の電極１の剥離が発生する場合がある。また、膜厚の減少に伴い光透過性は向上するが、膜厚が１０ｎｍ未満の場合、抵抗率が大きくなり有機ＥＬ素子の駆動電圧を上昇させる傾向にある。
【００６８】
（第２の電極）
第２の電極２は電子注入電極（陰極）として機能する。第２の電極２の材料としては、従来の有機ＥＬ素子が備えているものであれば、特に限定されることなく用いられるが、金属材料、有機金属錯体もしくは金属化合物等が挙げられ、発光層１０へ効率的且つ確実に電子を注入できるように、仕事関数が比較的低い材料を用いると好ましく、また透明であってもよい。
【００６９】
第２の電極２を構成する金属材料の具体例としては、Ｌｉ、Ｎａ、ＫもしくはＣｓ等のアルカリ金属、Ｍｇ、Ｃａ、ＳｒもしくはＢａ等のアルカリ土類金属、あるいはＡｌ（アルミニウム）が挙げられる。また、Ｌａ、Ｃｅ、Ｓｎ、ＺｎもしくはＺｒ等のアルカリ金属又はアルカリ土類金属と特性が近い金属を用いることもできる。更には、上記金属材料の酸化物もしくはハロゲン化物を用いることもできる。更に、上記材料を含む混合物もしくは合金であってもよく、これらを複数積層してもよい。
【００７０】
第２の電極２の膜厚は、電子を均一に注入できる程度であればよく、０．１ｎｍ以上とすればよい。
【００７１】
なお、第２の電極２上には補助電極を設けてもよい。これにより、発光層１０等への電子注入効率を向上させることができ、また、発光層１０や電子注入輸送層１３への水分又は有機溶媒の侵入を防止することができる。補助電極の材料としては、仕事関数及び電荷注入能力に関する制限がないため、一般的な金属を用いることができるが、導電率が高く取り扱いが容易な金属を用いることが好ましい。また、特に第２の電極２が有機材料を含む場合には、有機材料の種類や密着性等に応じて適宜選択することが好ましい。
【００７２】
補助電極に用いられる材料としては、Ａｌ、Ａｇ、Ｉｎ、Ｔｉ、Ｃｕ、Ａｕ、Ｍｏ、Ｗ、Ｐｔ、Ｐｄ、Ｎｉ等が挙げられるが、中でもＡｌ及びＡｇ等の低抵抗の金属を用いると電子注入効率を更に高めることができる。また、ＴｉＮ等の金属化合物を用いることにより一層高い封止性を得ることができる。これらの材料は、１種を単独で用いてもよく、２種以上を組み合わせてもよい。また、２種以上の金属を用いる場合は合金として用いてもよい。このような補助電極は、例えば、真空蒸着法等によって形成可能である。
【００７３】
（ホール注入層）
ホール注入層には、アリールアミン、フタロシアニン、ポリアニリン／有機酸、ポリチオフェン／ポリマー酸等を用いることができる。
【００７４】
（ホール輸送層）
ホール輸送層には、低分子材料、高分子材料のいずれのホール輸送性材料も使用可能である。ホール輸送性低分子材料としては、例えば、ピラゾリン誘導体、アリールアミン誘導体、スチルベン誘導体、トリフェニルジアミン誘導体等が挙げられる。また、ホール輸
送性高分子材料としては、ポリビニルカルバゾール（ＰＶＫ）、ポリエチレンジオキシチオフェン（ＰＥＤＯＴ）、ポリエチレンジオキシチオフェン／ポリスチレンスルホン酸共重合体（ＰＥＤＯＴ／ＰＳＳ）、ポリアニリン／ポリスチレンスルホン酸共重合体（Ｐａｎｉ／ＰＳＳ）等が挙げられる。これらのホール輸送性材料は、１種を単独で用いてもよく、また、２種以上を組み合わせて用いてもよい。
【００７５】
（発光層）
発光層１０には、上述した本発明の有機ＥＬ素子用化合物を構成材料として用いる。このような発光層１０を備える有機ＥＬ素子によれば、十分に高い発光効率が得られる。
【００７６】
また、発光層の構成材料として、ホスト材料とドーパント材料を組み合わせて用いることが好ましく、本発明の有機ＥＬ素子用化合物は、ドーパント材料として用いられることが好ましい。発光層の構成材料全体に対する、本発明の有機ＥＬ素子用化合物の好適な含有量は、ホスト材料との組み合わせにより異なるが、０．１〜３０％であることが好ましく、１〜１０％であることがより好ましい。
【００７７】
また、ドーパント材料として、本発明の有機ＥＬ素子用化合物以外の化合物を含有していてもよい。その場合の発光層における本発明の有機ＥＬ素子用化合物以外のドーパント材料の好適な含有量は、ホスト材料とドーパント材料の組み合わせにより異なるが、０．１〜３０％であることが好ましく、１〜１０％であることがより好ましい。
【００７８】
ホスト材料としては、１，１０−フェナントロリン誘導体、有機金属錯体化合物、ナフタレン、アントラセン、ナフタセン、ペリレン、ベンゾフルオランテン、ナフトフルオランテン等の芳香族炭化水素化合物及びそれらの誘導体、さらにはスチリルアミン若しくはテトラアリールジアミン誘導体等が好ましい。
【００７９】
本発明の有機ＥＬ素子用化合物以外のドーパント材料としては、有機金属錯体化合物、ナフタレン、アントラセン、ナフタセン、ペリレン、ベンゾフルオランテン、ナフトフルオランテン等の芳香族炭化水素化合物及びそれらの誘導体、さらにはスチリルアミン若しくはテトラアリールジアミン誘導体、あるいはキナクリドン、クマリン、４−（ジ−シアノメチレン）−２−メチル−６−（ｐ−ジメチルアミノスチリル）−４Ｈ−ピラン（ＤＣＭ）及びそれらの誘導体が好ましい。
【００８０】
（電子注入輸送層）
電子注入輸送層１３の構成材料は、従来の有機ＥＬ素子において電子注入輸送層に用いられているものであれば特に限定されることはなく、リチウム等のアルカリ金属、フッ化リチウム、酸化リチウム等を用いることができる。この電子注入輸送層１３を備えることにより、有機ＥＬ素子は、第２の電極（電子注入電極）２からの電子の注入を容易にし、電子を安定に輸送し、更には発光層１０からのホールの移動を妨げる機能を有するものとなる。それにより、有機ＥＬ素子の発光効率が向上するとともに駆動電圧が全体的に低下する傾向にある。
【００８１】
本実施形態に係る有機ＥＬ素子は、発光層１０に上記化合物（１）を含有させること以外は、公知の製造方法で製造できる。そのような発光層１０を含めて各有機層の形成方法としては、真空蒸着法、イオン化蒸着法、塗布法等を、有機層を構成する材料に応じて適宜選択して採用できる。
【実施例】
【００８２】
以下、実施例により本発明をさらに詳細に説明するが、本発明はこれらの実施例に限定されるものではない。
【００８３】
（合成例１）
下記化合物（１１）を以下の反応式に従って、下記の方法で合成した。
【００８４】
【化１９】
2008013675.tif 000020
【００８５】
１，４−アントラキノン  ２．６ｇ（１２．６  ｍｍｏｌ）と１，３−ジフェニル−ナフト［１，２−ｃ］フラン  ４．０ｇ（１２．６ｍｍｏｌ）とを塩化メチレン中、室温で攪拌し、三臭化ホウ素の１Ｍ  塩化メチレン溶液１２．６ｍｌを加えた。次いで、析出した黄色固体をろ過し、エタノール、アセトンで順次洗浄し、２．０ｇ（４ｍｍｏｌ）の化合物（１ａ）を得た。
【００８６】
次に、１−ブロモ−２，４−ジフェニルベンゼン  ３．７ｇ（１２ｍｍｏｌ）をトルエン、ジエチルエーテルの混合溶媒に溶解し、ここに１．６Ｍのｎ−ブチルリチウム７．５ｍｌを滴下し室温で一時間攪拌した。次いで、溶液を−２０℃に冷却した後、先に合成した化合物（１ａ）を２．０ｇ（４ｍｍｏｌ）加えた。１２時間後に蒸留水を加え、分液により有機層を抽出し、カラムクロマトグラフィーにより精製したところ、３．５ｇ（３．６ｍｍｏｌ）の化合物（１ｃ）が得られた。
【００８７】
次に、化合物（１ｃ）をＴＨＦに溶解させ、ここに１０倍モル量の二塩化スズ（ＳｎＣｌ２）と塩酸を加え３０分攪拌した。分液により有機層を抽出した後、カラムクロマトグラフィーにより精製を行い１．３ｇ（１．４ｍｍｏｌ）の化合物（１１）を得た。得られた化合物はマススペクトルにて同定した。
【００８８】
（合成例２）
１−ブロモ−２，４−ジフェニルベンゼン  ３．７ｇ（１２ｍｍｏｌ）に代えて２−ブロモビフェニル  ２．８ｇ（１２ｍｍｏｌ）を用いた以外は合成例１と同様に実験を行い１．２ｇ（１．６ｍｍｏｌ）の化合物（１２）を得た。得られた化合物はマススペクトル
にて同定した。なお、化合物（１２）の合成の際の反応式は、下記の通りである。
【００８９】
【化２０】
2008013675.tif 000021
【００９０】
（合成例３）
１，３−ジフェニル−ナフト［１，２−ｃ］フラン  ４．０ｇ（１２．６ｍｍｏｌ）に代えて１，３−ジフェニル−フェナントロ［９，１０−ｃ］フラン  ４．７ｇ（１２．６ｍｍｏｌ）を用いた以外は合成例１と同様の反応を行い、１．４ｇ（１．５ｍｍｏｌ）の化合物（１３）を得た。得られた化合物はマススペクトルにて同定した。なお、化合物（１３）の合成の際の反応式は、下記の通りである。
【００９１】
【化２１】
2008013675.tif 000022
【００９２】
（実施例１）
まず、ガラス基板上にＲＦスパッタ法で、ＩＴＯ透明電極薄膜を１００ｎｍの厚さに成膜し、パターニングした。次に、このＩＴＯ透明電極薄膜付きガラス基板を、中性洗剤、アセトン及びエタノールの混合液を用いて超音波洗浄した。続いて、そのガラス基板を混合液から引き上げて乾燥した後、酸素置換されたチャンバー内で、赤外線照射を行うことにより、酸素をオゾン化し、基盤表面をオゾン洗浄した。そして洗浄後のガラス基板を蒸着装置（アルバック製）の基板ホルダーに固定して、蒸着装置内を１×１０−４Ｐａ以下まで減圧した。
【００９３】
次いで減圧状態を保ったまま、下記式（２１）で表されるＮ，Ｎ’−ジフェニル−Ｎ，Ｎ’−ビス［Ｎ−（４−メチルフェニル）−Ｎ−フェニル−（４−アミノフェニル）］−１，１’−ビフェニル−４，４’−ジアミンをＩＴＯ透明電極薄膜上に蒸着速度０．１ｎｍ／ｓｅｃで５０ｎｍの膜厚に蒸着し、ホール注入層とした。
【００９４】
【化２２】
2008013675.tif 000023
【００９５】
次いで、下記式（２２）で表されるＮ，Ｎ，Ｎ’，Ｎ’−テトラキス（ｍ−ビフェニル）−１，１’−ビフェニル−４，４’−ジアミンをホール注入層上に蒸着速度０．１ｎｍ／ｓｅｃで１０ｎｍの厚さに蒸着し、ホール輸送層とした。
【００９６】
【化２３】
2008013675.tif 000024
【００９７】
さらに、減圧を保ったまま、トリス（８−ヒドロキシキノリン）アルミニウム（以下、「Ａｌｑ３」という）と、合成例１で得られた化合物（１１）とを、質量比９３:７で、
ホール輸送層上に全体の蒸着速度０．１ｎｍ／ｓｅｃで４０ｎｍの厚さに共蒸着し、発光層とした。なお、この時のＡｌｑ３と化合物（１１）の質量比は、Ａｌｑ３と化合物（１１）の合計質量に占める化合物（１１）の濃度を、１％から１０％まで１％刻みで増やしていったときに、有機ＥＬ素子の発光効率が最大となる濃度に基づいて算出した質量比である。
【００９８】
次いで、減圧状態を保ったまま、Ａｌｑ3を、蒸着速度０．１ｎｍ／ｓｅｃで１５ｎｍ
の厚さに蒸着し、電子注入輸送層とした。そして、フッ化リチウムを蒸着速度０．１ｎｍ／ｓｅｃで０．５ｎｍの厚さに蒸着し、電子注入電極とし、さらに、保護電極としてアルミニウムを１００ｎｍの厚さに蒸着し、最後にガラス封止して実施例１の有機ＥＬ素子を得た。
【００９９】
得られた有機ＥＬ素子に直流電圧を印加したところ、初期には１０ｍＡ／ｃｍ２の電流密度で、駆動電圧は５．９Ｖとなり、２００ｃｄ／ｍ２の赤色発光が確認できた。
【０１００】
（実施例２）
実施例１において、化合物（１１）を合成例３で得られた化合物（１３）に代えた以外は実施例１と同様にして有機ＥＬ素子を得た。なお、Ａｌｑ3と化合物（１３）との質量
比は、９２：８とした。この値は、実施例１と同様の方法で求めた有機ＥＬ素子の発光効率が最大となる値である。
【０１０１】
得られた有機ＥＬ素子に直流電圧を印加したところ、初期には１０ｍＡ／ｃｍ２の電流密度で、駆動電圧は５．８Vとなり、輝度２２０ｃｄ／ｍ２の赤色発光が確認できた。
【０１０２】
（比較例１）
実施例１において、化合物（１１）に代えて下記化合物（１４）を用いた以外は実施例１と同様にして比較例１の有機ＥＬ素子を得た。なお、Ａｌｑ3と化合物（１４）との質
量比は、９９：１とした。この値は、実施例１と同様の方法で求めた有機ＥＬ素子の発光効率が最大となる値である。
【０１０３】
【化２４】
2008013675.tif 000025
【０１０４】
得られた有機ＥＬ素子に直流電圧を印加したところ、初期には１０ｍＡ／ｃｍ２の電流密度で、駆動電圧は６．０Ｖとなり、９０ｃｄ／ｍ２の赤色発光が確認できた。
【０１０５】
（比較例２）
実施例１において、化合物（１１）に代えて下記化合物（１５）を用いた以外は実施例１と同様にして比較例１の有機ＥＬ素子を得た。なお、Ａｌｑ3と化合物（１４）との質
量比は、９７：３とした。この値は、実施例１と同様の方法で求めた有機ＥＬ素子の発光効率が最大となる値である。
【０１０６】
【化２５】
2008013675.tif 000026
【０１０７】
得られた有機ＥＬ素子に直流電圧を印加したところ、初期には１０ｍＡ／ｃｍ２の電流密度で、駆動電圧は５．９Ｖとなり、１３０ｃｄ／ｍ２の赤色発光が確認できた。
【図面の簡単な説明】
【０１０８】
【図１】本発明の第１実施形態に係る有機ＥＬ素子を示す模式断面図である。
【図２】本発明の第２実施形態に係る有機ＥＬ素子を示す模式断面図である。
【図３】本発明の第３実施形態に係る有機ＥＬ素子を示す模式断面図である。
【符号の説明】
【０１０９】
１…第１の電極、２…第２の電極、４…基板、１０…発光層、１１…ホール輸送層、１３…電子注入輸送層、１４…ホール注入層、１００…第１実施形態に係る有機ＥＬ素子、２００…第２実施形態に係る有機ＥＬ素子、３００…第３実施形態に係る有機ＥＬ素子、Ｐ…電源。
【図１】
2008013675.tif 000029
【図２】
2008013675.tif 000030
【図３】
2008013675.tif 000031